La présente invention concerne un plâtre cellulaire moulable. Le but de l'invention est notamment de fournir une composition à base de plâtre qui permette d'obtenir des produits moulés beaucoup plus légers que les mêmes volumes qui seraient obtenus avec du plâtre uniquement. Selon la présente invention, on utilise une composition à base de plâtre qui comprend, outre le plâtre, au moins un agent porophore et au moins un agent durcissant. On a découvert que l'utilisation d'acide sulfurique comme agent porophore et l'utilisation d'acide phosphorique comme agent durcissant fournissent des résultats particulièrement remarquables. Les proportions d'agent porophore et d'agent durcissant peuvent varier dans de larges limites. On considère toutefois qu'il n'est pas conseillé d'utiliser une proportion d'agent porophore supérieure à 25 cm3 pour un kilo de plâtre et, de préférence, on utilise une quantité de solution d'agent porophore inférieure à 10 cm3 et, de préference, voisine de 3 cm3 pour un kilo de plâtre. On peut utiliser une proportion d'agent durcissant supérieure à celle de l'agent porophore mais, dans la majorité des cas, on obtient de bons résultats en utilisant des volumes égaux ou sensiblement égaux d'agent porophore et d'agent durcissant. On a decouvert que l'on peut ajouter au mélange un produit moussant en vue d'obtenir des résultats avantageux et on donne la préférence, comme agent moussant, à une émulsion bitumineuse. Selon l'invention, quand on veut diminuer la tendance du produit à la friabilité, on ajoute au mélange des charges de faible densité telles que par exemple une ou plusieurs des charges suivantes : vermiculite, perlite, déchets de mousse rigide (Klegecell, polyuréthane, polychlorure de vinyl), particules végétales (fibres de Cisal, rafles de mais, etc...) uPar exemple, on utilise environ six litres de charges de faible densité pour un litre de plâtre. I1 est aussi préconisé, pour augmenter la résistance du produit, d'ajouter à la composition un faible pourcentage, par exemple de l'ordre de 7 à 8 % en poids, d'une colle, notamment d'une colle urée-formol avec son durcisseur ou d'une résine, notamment une résine polyester auto-émulsionnable à laquelle on a incorporé son catalyseur et son durcisseur. On met en oeuvre la composition en utilisant de préférence le procédé suivant. On prépare un mélange contenant une proportion majeure d'eau et une proportion mineure d'acide sulfurique ou d'un autre agent porophore et d'un acide phosphorique ou d'un autre agent durcissant. Si on le désire, on incorpore à ce mélange une émulsion bitumineuse ou un autre produit moussant. On agite le mélange de façon homogène et on lui ajoute le plâtre sec en agitant. On verse ensuite la composition ainsi obtenue dans le moule et on laisse le produit se gonfler. A la fin de cette opération, il est préconisé d'ajouter à la mousse ainsi obtenue un agent qui permet de stabiliser la mousse et de faire durcir le mélange. De préférence, selon l'invention, on utilise à cette fin de l'acide oxalique par exemple à raison de 5 % environ en poids par rapport au kilo de composition. On peut utiliser d'autres acides comme, par exemple, l'acide citrique, mais ils sont en général plus chers. Si l'on désire incorporer des charges à la composition, on préfère utiliser une partie du mélange mentionné plus haut pour mouiller les charges et l'on incorpore les charges ainsi mouillées à la composition contenant le reste du mélange et le plâtre. L'invention est utile pour fabriquer des produits moulés et, en particulier, pour fabriquer des produits moulés in situ. Par exemple, une application remarquable de l'invention est la réalisation du coeur d'une cloison par moussage du produit à l'emplacement désiré pour la cloison entre deux parois de coffrage dont l'une ou l'autre peut constituer le parement de la cloison. Dans une variante, on peut réaliser des coeurs de cloison préfabriqués. On décrira ci-après deux exemples de mise en oeuvre de la présente invention. EXEMPLE 1. On prépare un mélange contenant 25 cm3 d'acide sulfurique, 25 cm3 d'acide phosphorique et 950 cm3 d'eau. On utilise 250 cm3 du mélange pour mouiller 6 litres de charges légères de faible densité (déchets de mousse rigide). On verse dans le reste du mélange un litre de plâtre. On introduit dans le moule les charges mouillées et le reste du mélange auquel a été incorporé le plâtre et on agite le tout puis on laisse gonfler jusqu'à l'obtention du produit désiré. EXEMPLE 2. On prépare un mélange contenant 600 g d'eau, 5 % en volume d'acide sulfurique, 5 % en volume d'acide phosphorique et 300 g d' émulsion bitumineuse "Flint-Kote". On incorpore à ce mélange 1 kilo de plâtre sec en agitant pour obtenir une répartition homogène. On verse la composition dans le moule et, quand la composition a moussé, on lui ajoute de l'acide oxalique à raison de 5 % en poids par rapport au kilo de mélange, puis on agite à nouveau pour disperser l'acide oxalique dans la composition. REVENDICATIONS 1. Composition à base de plâtre; caractérisée en ce qu'elle comporte une proportion majeure de plâtre et une proportion mineure d'un mélange contenant un agent porophore et un agent durcissant. 2. Composition selon la revendication 1, caractérisée en ce que l'agent porophore est de l'acide sulfurique etZou en ce que l'agent durcissant est de l'acide phosphorique. 3. Composition selon la revendication 2, caractérisée en ce que l'agent porophore et/ou l'agent durcissant est present à raison de moins de 25 cm3 d'une solution dudit agent pour 1 kilo de plâtre. 4. Composition selon la revendication 3, caractérisée en ce que l'agent porophore et/ou l'agent durcissant est présent à raison de 3 cm3 environ d'une solution dudit agent pour 1 kilo de plâtre. 5. Composition selon la revendication 1, caractérisée en ce qu'elle comprend un produit moussant comme une émulsion bitumineuse. 6. Composition selon l'une des revendications 1 à 5, caractérisée en ce qu'elle comprend une charge de faible densité telle que par exemple une ou plusieurs des charges suivantes : vermiculite, perlite, déchets de mousse rigide (Klegecell, polyurethane, polychlorure de vinyle), particules végétales (fibres de Cisal, rafles de mais). 7. Composition selon l'une des revendications 1 à 6, caractérisée en ce qu'elle comprend un pourcentage mineur d'une colle durcissable avec son durcisseur ou d'une résine autoemulsionnable à laquelle on a incorporé son catalyseur et son durcisseur. 8. Procédé pour la mise en oeuvre d'une composition selon l'une des revendications 1 à 7, caractérisé en ce qu'on prépare un mélange contenant une proportion majeure d'eau et une proportion mineure dudit agent porophore et dudit agent durcisseur, et l'on ajoute le plâtre audit mélange. 9. Procédé selon la revendication 8, caractérisé en ce qu'on ajoute à la composition, après moussage, un agent de stabilisation et de durcissement comme l'acide oxalique. a 10. Application de la composition selon l'une des revendications 1 à 7 ou du procédé selon l'une des revendications 8 et 9 à la préparation d'un produit moulé cellulaire, notamment un coeur de cloison.